(57)【要約】  本発明は、ポリプロピレン（ＰＰ）、ポリカーボネート（ＰＣ）、アクリロニトリル−ブタジエン−スチレン（ＡＢＳ）、ポリ塩化ビニル（ＰＶＣ）およびポリエチレンテレフタレート（ＰＥＴ）、ナイロンおよびポリスチレンの中から選択され、抗菌性を有するポリマーに関し、その抗菌作用は、モノマーの重合プロセス中に、亜鉛ＰＣＡ、酸化亜鉛、水酸化亜鉛、亜鉛ピロリドンおよび亜鉛ピリチオンの中から選択される亜鉛塩を添加することによって得られる。この抗菌性ポリマーを使用して、皮膚と接触することが意図される製品が製造される。【特許請求の範囲】
【請求項１】
ａ）少なくとも１つの有機および／または水性溶媒中に、少なくとも１種類の亜鉛塩を溶解または分散する工程、
ｂ）このようにして得られた前記分散液または溶液を、有機および／または水性溶媒中のなくとも１種類のモノマーの溶液または分散液に添加する工程、
ｃ）前記少なくとも１種類のモノマーを重合する工程、を含む抗菌性ポリマーの製造方法。
【請求項２】
前記抗菌性ポリマーが熱可塑性ポリマーである請求項１に記載の製造方法。
【請求項３】
前記抗菌性ポリマーが、ポリプロピレン（ＰＰ）、ポリカーボネート（ＰＣ）、アクリロニトリル−ブタジエン−スチレン（ＡＢＳ）、ポリ塩化ビニル（ＰＶＣ）およびポリエチレンテレフタレート（ＰＥＴ）、ナイロンおよびポリスチレンの中から選択される請求項１または２に記載の製造方法。
【請求項４】
前記少なくとも１種類のモノマーがプロピレンであり、工程ｃ）で重合されて、抗菌性ポリプロピレンが得られる請求項１から３のいずれか一項に記載の製造方法。
【請求項５】
前記少なくとも１種類のモノマーが、ビスフェノールＡ、１，１−ビス１，１−ビス（４−ヒドロキシフェノール）シクロヘキサン、ジヒドロキシベンゾフェノンおよびテトラメチルシクロブタンジオールの中から選択されるジオールであり、工程ｃ）にてカーボネート基の供給源、好ましくはホスゲンまたはジフェニルカーボネートと重合されて、抗菌性ポリカーボネートが得られる請求項１から３のいずれか一項に記載の製造方法。
【請求項６】
前記少なくとも１種類のモノマーが、ブタジエンとアクリロニトリルの混合物であり、工程ｃ）でポリスチレンの存在下にて重合されて、抗菌性アクリロニトリル−ブタジエン−スチレン（ＡＢＳ）が得られる請求項１から３のいずれか一項に記載の製造方法。
【請求項７】
前記少なくとも１種類のモノマーが塩化ビニルであり、工程ｃ）で重合されて、抗菌性ポリ塩化ビニルが得られる請求項１から３のいずれか一項に記載の製造方法。
【請求項８】
前記少なくとも１種類のモノマーが、テレフタル酸とエチレングリコールの混合物またはジメチルテレフタレートとエチレングリコールの混合物であり、工程ｃ）で重合されて、ポリエチレンテレフタレートが得られる請求項１から３のいずれか一項に記載の製造方法。
【請求項９】
工程ａ）の前記少なくとも１種類の有機および／または水性溶媒が、水、エチルアルコール、メタノール、アセトン、イソプロピルアルコールまたは２種類以上の溶媒の混合物の中から選択される請求項１から８のいずれか一項に記載の製造方法。
【請求項１０】
前記少なくとも１種類の亜鉛塩の前記溶液または分散液が、好ましくは重合の開始前または重合反応中に、前記少なくとも１種類のモノマーの溶液または分散液に１度に１滴添加される請求項１から９のいずれか一項に記載の製造方法。
【請求項１１】
前記少なくとも１種類の亜鉛塩が、亜鉛ＰＣＡ、酸化亜鉛、水酸化亜鉛、亜鉛ピロリドンおよび亜鉛ピリチオンまたはその混合物の中から選択される請求項１から１０のいずれか一項に記載の製造方法。
【請求項１２】
前記少なくとも１種類の亜鉛塩が、ＺｎＰＣＡまたはＺｎピリチオンまたはその混合物である請求項１１に記載の製造方法。
【請求項１３】
前記少なくとも１種類の亜鉛塩が、０．１〜１０％、好ましくは０．１〜５％、さらに好ましくは０．２〜２％の間に含まれる量で、前記少なくとも１種類のモノマーに添加される請求項１から１２のいずれか一項に記載の製造方法。
【請求項１４】
前記亜鉛ＰＣＡが、０．１〜１０％、好ましくは２〜５％の間に含まれるパーセンテージで添加される請求項１１に記載の製造方法。
【請求項１５】
前記酸化亜鉛が、０．１〜２％、好ましくは０．２〜０．６％の間に含まれるパーセンテージで添加される請求項１１に記載の製造方法。
【請求項１６】
前記水酸化亜鉛が、０．１〜４％、好ましくは０．２〜１％の間に含まれるパーセンテージで添加される請求項１１に記載の製造方法。
【請求項１７】
前記亜鉛ピリチオンが、０．１〜２％、好ましくは０．１〜０．７％の間に含まれるパーセンテージで使用される請求項１１に記載の製造方法。
【請求項１８】
前記亜鉛ピロリドンが、０．０１〜３％、好ましくは０．１〜１％の間に含まれるパーセンテージで使用される請求項１１に記載の製造方法。
【請求項１９】
前記重合が、２０分〜３時間、さらに好ましくは６０分〜９０分の間に含まれる時間、行われる請求項１から１８のいずれか一項に記載の製造方法。
【請求項２０】
少なくとも１種類の亜鉛塩が、高分子構造内に分散され、前記ポリマーに防腐性が付与される請求項１から１９のいずれか一項に記載のプロセスから得られる抗菌性ポリマー。
【請求項２１】
前記ポリマーが、ポリプロピレン（ＰＰ）、ポリカーボネート（ＰＣ）、アクリロニトリル−ブタジエン−スチレン（ＡＢＳ）、ポリ塩化ビニル（ＰＶＣ）およびポリエチレンテレフタレート（ＰＥＴ）、ナイロンおよびポリスチレン（ＰＳ）の中から選択される請求項２０に記載の抗菌性ポリマー。
【請求項２２】
抗菌性製品を製造するための、または他のポリマーと混合するための請求項２０または２１に記載のポリマーの使用。
【請求項２３】
前記ポリマーを成形、熱成形または押出し成形することによる請求項２０または２１に記載のポリマーから得られる抗菌性製品。
【請求項２４】
コンピューターのマウス、コンピューターのキーボード、電話およびタブレットのカバー、ドアハンドル、プラスチック手すり、および非常口錠の抗菌性カバー、高度の清浄度を保持しなければならない表面の抗菌性フィルム、および眼鏡フレームの中から選択される請求項２３に記載の製品。
【発明の詳細な説明】
【技術分野】
【０００１】
本発明は、抗菌性を有するポリマー、および皮膚と接触させることが意図される製品を製造するためのその使用に関する。本発明は、かかるポリマーを製造するプロセスにも関する。
【背景技術】
【０００２】
細菌は、環境において分散されて至る所で見いだされ、有益であるか、あるいは病気を運び得る。後者は通常、疾患のあるヒトまたは動物、汚染水および汚染食品および他の外部汚染源によって伝染される。
かかる細菌のキャリアであるヒトまたは動物によって以前に操作された物体または表面と接触することにより、病態の発症の原因である細菌と接触する可能性がある。細菌増殖に対する安全性の問題は、現在では世界的な局面に達している。物体／製品表面上の様々な種類の病原性細菌の発生は、特定の環境条件を好む。
【０００３】
一般に、体にダメージを与えるためには、つまり疾患を誘発するためには、微生物は特定の濃度に達しなければならない。したがって、その発症に適している条件が生じるのを防ぐことが重要であると思われる。現在、確立されている衛生の通常のルールは別にして、特に皮膚と接触することが意図される広く使用される消費者製品の製造に使用される、固有の抗菌性を有する材料を開発することが益々広く一般に必要とされている。衛生の一般的なルールと抗菌性材料の使用を組み合わせることによって、細菌汚染の低減、したがってそれに関係する病状の低減に関して最適な結果を達成することが可能となる。
【０００４】
昨今では、熱可塑性ポリマーは、あらゆる分野の製品を製造するために最も使用されている材料である。したがって、細菌増殖を防ぐことができるプラスチック材料で製造された製品を我々の自由裁量で所有することが重要になっている。
歴史的に言えば、銀の抗菌性は古代から知られている。実際には、たとえ細菌が明確には知られていなかったとしても、銀などの一部の金属の抗菌作用および治癒作用は、遥か遡って古代で知られていた。
【０００５】
これらの最初の適用から始まって、我々は、ポリマープラスチック材料に防腐性および抗菌性を付与するために、銀のナノ粒子またはコロイド銀のナノ粒子（銀の微視的粒子の懸濁液）と、ポリマープラスチック材料とを組み合わせる技術についに到達した。
しかしながら、コロイド銀または銀粒子を長期間にわたって使用すると、「銀沈着症」と呼ばれる慢性中毒が誘発されることがよく知られている。さらに、皮膚と長期間接触した状態を維持した場合には、皮膚の壊死が生じ得るという、コロイド銀の副作用に関する十分な科学的証拠文献がある。
【０００６】
一方、抗菌性を有する様々な金属、例えば銅、ニッケルおよび亜鉛がある。しかしながら、銅およびニッケルには、毒性が高いために、厳しい法的規制がある。遊離金属亜鉛の毒性は、それが引き起こし得る神経学的問題のために、よく知られている。それにもかかわらず、亜鉛イオンベースの化合物は、金属亜鉛よりも毒性が低く、抗菌性を保持する。
【０００７】
ここ数年の間に、数多くの研究によって、亜鉛イオンの抗菌性および抗ウイルス性、特に、皮膚感染症の原因となる最も一般的な病原性細菌の１つである、黄色ブドウ球菌などのグラム陰性細菌に対する、かつ連鎖球菌および放線菌などの口腔内の主な細菌に対する、抗菌性および抗ウイルス性が確認されている。亜鉛イオンは実際に、静菌性を有し、つまり亜鉛は細菌細胞内に侵入することができ、細菌自体の生存の基礎をなす様々な生物学的プロセスがブロックされるために、細菌の増殖が抑制される。
【０００８】
抗菌性を有するポリマーが知られており、そのポリマーは、亜鉛塩とポリマーとを混合することによって得られ、その防腐性はこれらの金属のイオンによるものである。金属イオンに属する防腐性および抗菌性をポリマーに付与され、したがって微生物と細菌の増殖が抑制されるという意図する結果が得られるが、ポリマー巨大分子を亜鉛塩と混合することは、重大な不利益を有する。
【０００９】
これらの金属の塩がポリマーと単に混合され、高分子構造内に組み込まれないという事実により、この不利益は、時間の経過による亜鉛イオンの放出に関係する。実際には、その混合が最適な手法で行われたとしても、時間が経つにつれて、ポリマーから周囲環境に移行し得る金属の最大限度を規制する、該当する欧州の規定によって許可される限度を超える量の金属イオンが放出される現象が起こる。亜鉛イオンに関しては、この規定では、最大移行限度が２１ｐｐｍの値に設定されている。
【００１０】
上記の考察に照らして、当技術分野において、ヒトまたは動物の皮膚と接触することが意図される製品の製造に使用される、抗菌性および防腐性を有するポリマーであって、低い毒性および法的限度よりも低い亜鉛イオンの放出を特徴とするポリマーを提供する必要がある。
【発明の概要】
【００１１】
概して、本発明は、ポリマーの合成に使用されるモノマーの、水性または有機溶媒中の溶液または分散液に少なくとも１種類の亜鉛イオンを添加することによって得られる、または得ることができる、抗菌性および防腐性を有するポリマーに関する。代替方法として、その少なくとも１種類の亜鉛を出発モノマーの重合反応中に添加することができる。
【００１２】
本発明は、概して、重合反応によるポリマーの合成に使用されるモノマーの水性または有機溶媒中の溶液または分散液に、少なくとも１種類の亜鉛塩を添加する工程を含む、抗菌性ポリマーを得るプロセスにも関する。特に、重合反応の開始前、または反応中およびその完了前に、この添加が行われる。本発明は、例えば押出し成形、成形（例えば、はめ込み成形（male-female moulding）、射出成形）、熱成形等を用いて、本発明の抗菌性ポリマーから得られる抗菌性および防腐性製品にも関する。この製品は、例えば、ＰＣのマウス、コンピューターのキーボード、電話およびタブレットのカバー、ドアハンドル、プラスチック手すり、および非常口錠の抗菌性カバー、高度の清浄度を保持しなければならない表面用のフィルム、眼鏡フレーム等であることができる。
【００１３】
本発明の詳細な説明
本発明は、
ａ）有機または水性溶媒中に少なくとも１種類の亜鉛塩を可溶化または分散する工程、
ｂ）このようにして得られた分散液または溶液を、有機または水性溶媒中のなくとも１種類のモノマーの溶液または分散液に添加する工程、
ｃ）その少なくとも１種類のモノマーを重合する工程、
を含む、抗菌性および防腐性ポリマーを製造するプロセスに関する。
【００１４】
本特許出願に記載のパーセンテージすべては、得ることが望まれる抗菌性ポリマーの最終重量に対して計算される重量パーセンテージとして理解される。
抗菌性ポリマーは、熱可塑性ポリマー、例えばポリプロピレン（ＰＰ）、ポリカーボネート（ＰＣ）、アクリロニトリル−ブタジエン−スチレン（ＡＢＳ）、ポリ塩化ビニル（ＰＶＣ）、ポリエチレンテレフタレート（ＰＥＴ）、ナイロンおよびポリスチレンである。
【００１５】
抗菌性ポリプロピレンを製造することが望まれる場合には、その少なくとも１種類のモノマーはプロピレンであり、少なくとも１種類の亜鉛塩が添加された後に、プロセスの工程ｃ）に従って重合にかけられる。プロピレンの重合は、アイソタクチックまたはシンジオタクチックプロピレンを得るのに適した触媒が使用される、当技術分野で公知の標準的な技術を用いて行われる。ポリカーボネートは、例えばビスフェノールＡ、１，１−ビス１，１−ビス（４−ヒドロキシフェノール）シクロヘキサン、ジヒドロキシベンゾフェノンおよびテトラメチルシクロブタンジオールの中から選択される少なくとも１種類のモノマージオールをカーボネート基の供給源、例えばホスゲンおよびジフェニルカーボネートと重合することから得られる。重合の条件は当技術分野で公知であり、したがってこれ以上説明しない。ＡＢＳはコポリマーであり、つまり単一モノマーではなく、いくつかのモノマーを重合することによって製造されるポリマーである。
【００１６】
抗菌性ＡＢＳポリマーを製造するために、アクリロニトリル、ブタジエンおよび重合スチレン（ポリスチレン）が所定の範囲のパーセンテージで混合される。
１２〜４０％、好ましくは２０〜３５％の間に含まれるパーセンテージのアクリロニトリル。
２〜３５％、好ましくは１０〜２０％の間に含まれるパーセンテージのブタジエン。
３０〜７０％、好ましくは４０〜６０％の間に含まれるパーセンテージの重合スチレン（ポリスチレン）。
抗菌性を有するＡＢＳポリマーを製造するために、異なる成分の適切なアリコートを示される割合で採取し、ＡＢＳポリマーの重合および合成の従来の方法を用いて重合する。
【００１７】
ＡＢＳの製造に使用されるポリスチレンは、本特許に記載のプロセスに従って製造かつ重合した場合には、抗菌性を既に保有することができる。
特に、少なくとも１種類の亜鉛塩の分散液または溶液がそれに添加されている、スチレンモノマーの重合（当技術分野で公知のプロセスおよび条件に従って行われる）からポリスチレンが得られる。
【００１８】
ポリ塩化ビニルは、当技術分野で公知の条件下にて塩化ビニルモノマーを重合することによって得られる。
当技術分野で公知の条件下にて、モノマーテレフタル酸とエチレングリコール、あるいはジメチルテレフタレートとエチレングリコールを重合することから、ポリエチレンテレフタレートが得られる。当技術分野で公知の手順および反応条件を用いて、ジアミンとカルボン酸の縮合反応によって、ナイロンが得られる。
【００１９】
重合に必要な少なくとも１種類のモノマーの分散液または溶液に、あるいは２種類以上のモノマーの混合物の分散液または懸濁液に、少なくとも１種類の亜鉛塩を添加する。
少なくとも１種類の亜鉛塩の溶液または分散液の調製に使用される溶媒は、好ましくは水、エチルアルコール、メタノール、アセトン、イソプロピルアルコールまたは２種類以上の溶媒の混合物の中から選択される。
【００２０】
溶媒の混合物を使用した場合には、個々の溶媒は好ましくは、以下のパーセンテージで使用される。
水：５〜１００重量％、好ましくは２０〜１００重量％の間に含まれるパーセンテージで混合物中で使用される。
エチルアルコール：５〜１５重量％、好ましくは５〜１０重量％の間に含まれるパーセンテージで混合物中で使用される。
【００２１】
メタノール：５〜１０重量％、好ましくは５〜７重量％の間に含まれるパーセンテージで混合物中で使用される。
アセトン：３〜７０重量％、好ましくは１０〜６５重量％の間に含まれるパーセンテージで混合物中で使用される。
イソプロピルアルコール：２〜２０重量％、好ましくは５〜１５重量％の間に含まれるパーセンテージで混合物中で使用される。
【００２２】
好ましい実施形態において、モノマーの溶液または分散液に、少なくとも１種類の亜鉛塩の溶液または分散液を一度に一滴ずつ添加する。重合工程ｃ）中に、ポリマーは、高分子構造内に少なくとも１種類の塩を組み込み、このように、得られるポリマー製品にかなりの抗菌性および防腐性が付与される。
これは、亜鉛イオンベースの添加剤の使用によるものであり、その特性のために、使用されるポリマーまたは得られる製品の形状に関係なく、得られるポリマー表面上の微生物および細菌の増殖が妨げられ、抑制される。
【００２３】
好ましくは、その少なくとも１種類の亜鉛塩は、亜鉛ＰＣＡ（ピロリドンカルボン酸の亜鉛塩）、酸化亜鉛、水酸化亜鉛、亜鉛ピロリドン、亜鉛ピリチオンまたはその混合物の中から選択される。
その少なくとも１種類のモノマーに添加される少なくとも１種類の亜鉛塩の量は、０．１〜１０重量％、好ましくは０．１〜５重量％、さらに好ましくは０．２〜４重量％の間に含まれる。
【００２４】
例えば、亜鉛ＰＣＡは、０．１〜１０％、好ましくは２〜５％の間に含まれるパーセンテージで使用される。
酸化亜鉛は、０．１〜２％、好ましくは０．２〜０．６％の間に含まれるパーセンテージで使用される。
水酸化亜鉛は、０．１〜４％、好ましくは０．２〜１％の間に含まれるパーセンテージで使用される。
【００２５】
亜鉛ピリチオンは、０．１〜２％、好ましくは０．１〜０．７％の間に含まれるパーセンテージで使用される。
亜鉛ピロリドンは、０．０１〜３％、好ましくは０．１〜１％の間に含まれるパーセンテージで使用される。
好ましい実施形態において、少なくとも１種類の亜鉛塩は、ＺｎＰＣＡまたはＺｎピリチオンまたはその混合物である。他の実施形態において、上記のすべての亜鉛塩は、混合物の状態で使用される。
【００２６】
本発明の抗菌性ポリマーを合成するために、上述の１種または複数種の溶媒中に、上記で指定される量の塩を溶解する。
例えば、可溶性が低い塩、酸化亜鉛および水酸化亜鉛は、上述の多くの溶媒に細かく分散される。
１種または複数種の塩の溶液または分散液が得られたら、少なくとも１種類のモノマーの懸濁液または溶液にこれを添加するか、あるいは代替方法として、重合プロセス中にそれを添加する。
【００２７】
その少なくとも１種類のモノマーは好ましくは、アセトン、ジクロロメタン、クロロホルムまたはその混合物の中から選択される溶媒中に溶解または懸濁される。添加したら、モノマーの重合によってポリマーが得られるまで、ポリマーのモノマーと共に少なくとも１種類の亜鉛塩の溶液または分散液を撹拌にかける。反応時間は、好ましくは２０分〜３時間、さらに好ましくは６０分〜９０分の間に含まれる。
【００２８】
第２の態様において、本発明は、上述のプロセスによって得ることができる抗菌性ポリマーに関し、そのプロセスでは、少なくとも１種類の亜鉛塩が高分子構造内に分散され、ポリマーに防腐性が付与される。
本発明の抗菌性ポリマーは、以下で行われ、報告される放出試験によって示されるように、法的限度２１ｐｐｍ未満である亜鉛イオンの放出を有することを特徴とする。これは、かかるポリマーの最終使用者の健康および安全性に関してかなりの利点である。さらに、細菌の増殖を測定するために行われ、以下に報告される試験によって実証されるように、ポリマーの抗菌性は最適である。
【００２９】
本発明の抗菌性ポリマーは、グラム陰性およびグラム陽性菌、例えば大腸菌（Escherichia coli）、黄色ブドウ球菌（Staphylococcus Aureus）、緑膿菌（Pseudomonas aeruginosa）、アシネトバクター・バウマニ（Acinetobacter baum）、エンテロバクター・クロアカエ（Ent.Cloacae）、カンジダアルビカンス（C.albicans）およびクロストリジウム・ディフィシル（Clostriudim difficile）の細菌増殖を制御または排除するのに有効である。
【００３０】
このようにして得られた抗菌性ポリマーを直接使用して、防腐性を有する製品を製造することができ、あるいは抗菌性製品の製造に次いで使用される抗菌性ポリマーを生成するために、同じ化学的性質または異なる化学的性質のポリマーと混合することができる。
この製品は、好ましくは、抗菌性ポリマーを成形することによって（例えば、はめ込み成形型または射出成形型を使用して）、熱成形することによって、あるいは押出し成形することによって得ることができる。
【００３１】
かかる製品は、例えばコンピューターのマウス、コンピューターのキーボード、電話およびタブレットのカバー、ドアハンドル、プラスチック手すり、および非常口錠の抗菌性カバー、高度の清浄度を保持しなければならない表面用の抗菌性フィルム、眼鏡フレーム等であることができる。
更なる態様において、本発明は、例えば成形（例えば射出成形およびはめ込み成形）、熱成形または押出し成形によって、抗菌性ポリマーから得られる製品に関する。
【００３２】
好ましい実施形態において、製品は、抗菌性ポリマーを融点にすることによって製造される。この温度は、使用することが意図されるポリマーに応じて明確に異なる。溶融したら、好ましくは特定のノズルを用いて、製造が望まれる最終製品の形状を有する金型内にポリマーを注入する。充填されたら、次いで、１５０〜３５０℃、好ましくは１６０〜２２０℃の間に含まれる温度に金型の温度を上げ、その時点で、得られた製品を取り出すために、金型を開ける。
【実施例】
【００３３】
抗菌性を有するＰＰを製造するために、モノマープロピレンから出発する。
エチルアルコール１０％、水９０％を含み、かつ全重量が１ｋｇに等しい溶媒の混合物に、初期量のプロピレン（５０グラム）を分散させる。ＺｎＰＣＡ２ｇを含む亜鉛塩の溶液をモノマー溶液に添加する。５５〜６５℃の間に含まれる合成温度に、このようにして得られた溶液をさらす。この混合物に、ポリマー合成に不可欠な適切な触媒を添加することが必要である。
【００３４】
抗菌性を有するＰＶＣを製造するために、塩化ビニルから出発する。エチルアルコール９％、水１０％、メタノール７％、アセトン６０％およびイソプロピルアルコール１４％で構成され、全重量が１ｋｇに等しい有機溶媒の混合物中に、初期量の塩化ビニル（５０グラム）を分散させる。ＺｎＰＣＡ１ｇ、酸化亜鉛０．１ｇ、水酸化亜鉛０．２ｇ、亜鉛ピロリドン０．２ｇおよび亜鉛ピリチオン０．２ｇを含有する亜鉛塩の溶液をモノマー溶液に添加する。５０〜６５℃の間に含まれる合成温度に、混合物を加熱する。
【００３５】
抗菌性を有するＰＥＴを製造するために、モノマーエチレンから出発する。エチルアルコール１０％、水８０％およびイソプロピルアルコール１０％を含み、全重量が１ｋｇに等しい溶媒の混合物中に、初期量のエチレン（５０グラム）を分散させる。ＺｎＰＣＡ１ｇ、酸化亜鉛０．１ｇ、酸化亜鉛０．２ｇ、水酸化亜鉛０．２ｇ、亜鉛ピロリドン０．２ｇおよび亜鉛ピリチオン０．２ｇを含有する溶液をモノマー溶液に添加する。このようにして得られた混合物を６０〜６５℃の間に含まれる合成温度に加熱する。この混合物に、ポリマー合成に不可欠な適切な触媒を添加することが必要である。
【００３６】
抗菌性を有するＰＰを製造するために、モノマープロピレンから出発する。エチルアルコール１０％、水９０％を含み、かつ全重量が１ｋｇに等しい溶媒の混合物に、初期量のプロピレン（５０グラム）を分散させる。ＺｎＰＣＡ１ｇ、酸化亜鉛０．２ｇ、水酸化亜鉛０．２ｇ、亜鉛ピロリドン０．２ｇおよび亜鉛ピリチオン０．２ｇを含有する亜鉛塩の溶液をモノマー溶液に添加する。このようにして得られた混合物を５５〜６５℃の間に含まれる合成温度にさらす。この混合物に、ポリマー合成に不可欠な適切な触媒を添加することが必要である。
【００３７】
抗菌性を有するＰＣを合成するために、２種類の異なる原料：ビスフェノールＡおよびホスゲンから出発する。２２１ｇの量のビスフェノールＡを水に溶解する。溶解プロセスが完了したら、溶液を塩基性にするためにソーダを添加し、重合プロセスを可能にする。並行して、亜鉛を含有し、かつＺｎＰＣＡ２ｇおよび亜鉛ピリチオン０．２ｇからなる水溶液を調製する。次いで、２種類の水溶液を混合する。次いで、ＣＨ2Ｃｌ2中のホスゲン（９９ｇ）の溶液を調製する。その２つの溶液を個々に維持し、ポリマーＰＣの合成が界面で起こる。プロセスが行われる温度は、２０〜６０℃の間に含まれ、特に、３０〜４０℃の間に含まれる温度が用いられた。
【００３８】
抗菌性を有するナイロンを製造するために、ヘキサジエチルアミン１１６ｇとアジピン酸のアシルクロリド１８５ｇとを重合する。ヘキサジエチルアミンを適切な量の水に溶解する。並行して、亜鉛を含有し、かつＺｎＰＣＡ２ｇおよび亜鉛ピリチオン０．２ｇからなる水溶液を調製する。次いで、２種類の水溶液を混合する。アジピン酸のアシルクロリドを有機溶媒、例えばクロロホルムの適切なアリコートに溶解する。その２つの溶液を個々に維持し、ナイロンの合成が界面で起こる。プロセスが行われる温度は、５〜７０℃の間に含まれ、この場合には、２５〜３５℃の間に含まれる温度が用いられ、この温度にて、２つの溶液間の界面で重合プロセスが起こる。
【００３９】
抗菌性を有するポリスチレンを製造するために、モノマースチレンを重合する。適切な量のスチレン（３０ｇ）を適切な量の水（１ｋｇ）に可溶化する。並行して、亜鉛を含有し、かつＺｎＰＣＡ２ｇおよび亜鉛ピリチオン０．２ｇからなる水溶液を調製する。次いで、過酸化物などの適切な触媒の存在下にて、５０〜１５０℃、好ましくは７０〜１２０℃の間に含まれる重合温度で、２種類の水溶液を互いに合わせる。
【００４０】
電話用のポリプロピレン（ＰＰ）カバーの製造
上述のプロセスを用いて得られた初期量のポリプロピレン（ＰＰ）を、電話カバーの形成に適した機械の入り口に装填する。加熱装置によって、ポリマーＰＰの顆粒を温度１８０℃にし、顆粒が溶融される。このようにして製造されたポリマーの塊を、予熱されたノズルを使用して特定の型に導入する。型（はめ込み）は、溶融ポリマーに、電話カバーの形状に一致する所望の形状を付与する。成形が行われたら、型を数秒間続く冷却プロセスにかけ、その最後に、型を開けて、製造された製品を取り出すことができるようにする。第２の好ましい実施形態において、加熱装置によって、ポリマーＰＰの顆粒を温度１８０℃にし、顆粒が溶融される。このようにして製造されたポリマーの塊を、予熱されたノズルを使用して特定の型に導入する。型は、溶融ポリマーに、所望の形状を付与する。成形が行われたら、金型を数秒間続く冷却プロセスにかけ、その最後に金型を開けて、製造された製品を取り出すことができるようにする。
【００４１】
亜鉛イオン放出試験
この放出試験を行うために、本特許に記載の抗菌性ポリマーで製造された製品（例えば、先の実施例の電話カバー）をビーカーに導入し、既知量の食品類似物中に完全に浸した。続いて、このように構成されたビーカーを、７０℃の温度制御オーブン内に合計２時間導入した。その時間の最後に（食品と接触することが意図される製品における金属および着色剤の特定かつ世界的な、移行についての現在の法律によって規定されている）、ビーカーをオーブンから取り出した。ビーカーから取り出した類似物をＩＣＰによって分析し、類似物内に存在するかもしれない亜鉛を決定した。使用した類似物は水および３％酢酸であった。以下の表は、得られた移行の結果を示す：
【００４２】
【表１】
2016516856.tif 000002
得られた結果から、亜鉛の放出は、法律によって認められている２１ｐｐｍ未満であることを確認することができる。
【００４３】
抗菌活性
上述のように製造された抗菌性ポリマーＡＢＳを成形することによって得られた電話カバーを試験して、皮膚と接触することが意図されるプラスチック製品に関する現在の法律によって規定される、主要な微生物株に対するポリマーの有効性を評価する。非多孔質プラスチック面の抗菌活性を評価するための国際標準法を用いて、菌株（大腸菌（Escherichia coli）ＡＴＣＣ８７３９（グラム陰性）および黄色ブドウ球菌（Staphylococcus aureus）ＡＴＣＣ６５３８（グラム陽性））の２種類について製品を試験した。
【００４４】
【表２】
2016516856.tif 000003
コロニー形成単位ｃｆｕ／ｍｌで表される既知の細菌濃度を得るために、初期細菌懸濁液を希釈した。試験を行うのに最適な寸法の片を形成するために、分析するカバーを適切に切断した。これらを参照微生物株で処理し、滅菌ポリエチレンフィルムでカバーし、温度３７±１℃のインキュベータ内に２４時間入れた。インキュベーション期間の最後に、試料を中和溶液で洗浄し、試料上の残留微生物数を決定した。得られた結果から、３７℃で２４時間インキュベートした後に、亜鉛で処理されたポリマーは、細菌数が８３．８７％（大腸菌の場合）および９３．９１％（黄色ブドウ球菌の場合）減少することが分かる。
【００４５】
他のポリマーでもこれらの試験を繰り返し行い、その結果は、上記の表に示される結果と合致した。
【国際調査報告】
2016516856.tif 000004
2016516856.tif 000005